"-保持面を有する支持体と、-取付面を有するスパッタリングターゲットであって、前記保持面および前記取付面が、互いに対して対向して面する関係で配置され、それにより、前記保持面と前記取付面との間に中間空間を画定する、スパッタリングターゲットと、-前記取付面を前記保持面に結合する、前記中間空間に配置されたボンディング材と、を具備し、-前記取付面および前記保持面の一方または両方の別個の領域が、前記別個の領域における前記ボンディング材のボンディング強度を向上させるように選択的に表面処理されている、ターゲットアセンブリ。前記ボンディング材が、前記中間空間に液体形態で導入される、請求項1に記載のターゲットアセンブリ。前記別個の領域を処理することが、前記ボンディング材が付着するように前記別個の領域の湿潤特性を向上させることを含む、請求項1に記載のターゲットアセンブリ。前記別個の領域を処理することが、前記ボンディング材が付着するように前記別個の領域の表面エネルギーを変化させることを含む、請求項1に記載のターゲットアセンブリ。前記支持体および前記スパッタリングターゲットが、形状が円柱状であり、互いに対して同心状に配置されている、請求項1に記載のターゲットアセンブリ。前記支持体が外径D1を有し、前記スパッタリングターゲットが内径D2を有し、それにより前記中間空間が厚さD=D2-D1/2である、請求項5に記載のターゲットアセンブリ。前記ボンディング材が低融点はんだを含む、請求項1に記載のターゲットアセンブリ。前記低融点はんだがインジウムである、請求項7に記載のターゲットアセンブリ。前記別個の領域の処理が、大気圧または低圧真空プラズマ処理、コロナ処理、研削、ブラッシング、ラビング、サンドブラストまたはCO2アイスブラストを含む、請求項1に記載のターゲットアセンブリ。前記別個の領域の処理が、プラズマ溶射、マスクを用いるスパッタリング、または高エネルギー利用はんだ付けによって金属層を施すことを含み、前記金属層が、好ましくは前記低融点はんだを含む、請求項7に記載のターゲットアセンブリ。高エネルギー利用はんだ付けが超音波はんだ付けを含む、請求項10に記載のターゲットアセンブリ。前記別個の領域が、前記取付面の全表面の33と95との間か、または前記保持面の全表面の33と95との間を含む、請求項1に記載のターゲットアセンブリ。前記別個の領域が、前記取付面および前記保持面の両方に存在し、前記別個の領域が、前記取付面の全表面の33と95との間と、前記保持面の全表面の33と95との間とを含む、請求項1に記載のターゲットアセンブリ。前記取付面上の前記別個の領域の少なくとも一部と前記保持面上の前記別個の領域とが、互いに位置合せされていない、請求項13に記載のターゲットアセンブリ。前記支持体が、前記スパッタリングターゲットより熱膨張係数CTEが高い、請求項1に記載のターゲットアセンブリ。ターゲットアセンブリにおけるボンディング材の剥離を制御する方法であって、前記ターゲットアセンブリが、-保持面を有する支持体と、-取付面を有するスパッタリングターゲットであって、前記保持面および前記取付面が、互いに対して対向して面する関係で配置され、それにより、前記保持面と前記取付面との間に中間空間を画定する、スパッタリングターゲットと、を備え、-前記取付面を前記保持面に結合する前記ボンディング材が、前記中間空間に配置され、前記取付面および前記保持面の一方または両方の別個の領域を選択的に表面処理して、前記別個の領域における前記ボンディング材のボンディング強度を向上させ、それにより前記ボンディング材の剥離を制御するステップを含む方法。前記ボンディング材が、前記中間空間に液体形態で導入される、請求項16に記載の方法。前記別個の領域を処理するステップが、前記ボンディング材が付着するように前記別個の領域の湿潤特性を向上させることを含む、請求項16に記載の方法。前記支持体および前記スパッタリングターゲットが、形状が円柱状であり、互いに対して同心状に配置される、請求項16に記載の方法。前記支持体が外径D1を有し、前記スパッタリングターゲットが内径D2を有し、それにより前記中間空間が厚さD=D2-D1/2である、請求項19に記載の方法。前記ボンディング材が低融点はんだを含む、請求項16に記載の方法。前記低融点はんだがインジウムである、請求項21に記載の方法。前記別個の領域を処理するステップが、大気圧または低圧真空プラズマ処理、コロナ処理、研削、ブラッシング、ラビング、サンドブラストまたはCO2アイスブラストを含む、請求項16に記載の方法。前記別個の領域を処理するステップが、プラズマ溶射、マスクを用いるスパッタリング、または高エネルギー利用はんだ付けによって金属層を施すことを含み、前記金属層が、好ましくは前記低融点はんだを含む、請求項21に記載の方法。前記高エネルギー利用はんだ付けが超音波はんだ付けを含む、請求項24に記載の方法。前記別個の領域が、前記取付面および前記保持面の一方または両方の全表面の33と95との間を含む、請求項16に記載の方法。前記別個の領域が、前記取付面および前記保持面の両方に存在する、請求項16に記載の方法。前記取付面上の前記別個の領域の少なくとも一部と前記保持面上の前記別個の領域とが互いに位置合せされない、請求項27に記載の方法。前記支持体が、前記スパッタリングターゲットより熱膨張係数CTEが高い、請求項16に記載の方法。ターゲットアセンブリにおける熱応力を制御する方法であって、前記ターゲットアセンブリが、保持面を有する支持体と、取付面を有するスパッタリングターゲットであって、前記保持面および前記取付面が、互いに対して対向して面する関係で配置され、それにより、前記保持面と前記取付面との間に中間空間を画定する、スパッタリングターゲットとを備え、前記取付面を前記保持面に結合する前記ボンディング材が、前記中間空間に配置され、前記取付面および前記保持面の一方または両方の別個の領域を選択的に表面処理して、前記別個の領域における前記ボンディング材のボンディング強度を向上させ、それにより前記スパッタリングターゲットと前記ボンディング材との間および前記支持体と前記ボンディング材との間の接触面における熱応力を制御するステップを含む方法。上述した剥離問題を鑑みて、より単純かつ信頼性の高いボンディングシステムが必要とされている。第1態様から見ると、本発明は、保持面を有するバッキング体または支持体と、裏面または取付面を有するスパッタリングターゲットとを備えるターゲットアセンブリであって、前記保持面が前記裏面に面し、それにより、前記裏面を前記保持面に結合するボンディング材を保持する中間空間を画定し、前記裏面および前記保持面の一方または両方の別個の領域が、前記別個の領域における前記ボンディング材のボンディング強度を向上させるように選択的に表面処理されることを特徴とするターゲットアセンブリを提供することができる。本発明の別の態様では、ターゲットアセンブリは、保持面を有する支持体と、取付面を有するスパッタリングターゲットであって、前記保持面および前記取付面が、互いに対して対向して面する関係で配置され、それにより、前記保持面と前記取付面との間に中間空間を画定する、スパッタリングターゲットと、前記取付面を前記保持面に結合する、中間空間に配置されたボンディング材とを備え、前記取付面および前記保持面の一方または両方の別個の領域が、前記別個の領域における前記ボンディング材のボンディング強度を向上させるように選択的に表面処理されている。この態様の実施形態では、前記ボンディング材は、前記中間空間に液体形態で導入される。別の実施形態では、別個の領域を処理することは、ボンディング材が強固に付着するように前記別個の領域の湿潤特性を向上させることを含む。さらなる実施形態では、支持体およびスパッタリングターゲットは、形状が円柱状であり、互いに対して同心状に配置されている。さらなる実施形態では、支持体は外径D1を有し、スパッタリングターゲットは内径D2を有し、それにより中間空間は厚さがD=D2-D1/2明らかにD>0である。ボンディング材は低融点はんだを含むことができる。低融点はんだはインジウムであり得る。さらなる実施形態では、別個の領域の処理は、大気圧または低圧真空プラズマ処理、コロナ処理、研削、ブラッシング、ラビング、サンドブラストまたはCO2アイスブラストを含む。別の実施形態では、別個の領域の処理は、プラズマ溶射、マスクを用いるスパッタリング、または高エネルギー利用はんだ付けによって金属層を施すことを含む。特定の実施形態では、前記金属層は、上述した前記低融点はんだを含む。高エネルギー利用はんだ付けは超音波はんだ付けを含み得る。別の実施形態では、別個の領域の処理は、ブラッシングまたはラビング等の機械的摩擦を加えることを含む。さらなる実施形態では、別個の領域は、前記取付面および前記保持面の一方または両方の全表面の33と95との間を含む。別の実施形態では、別個の領域は、前記取付面および前記保持面の両方に存在している。この実施形態では、前記取付面上の前記別個の領域の少なくとも一部と前記保持面上の前記別個の領域とが、互いに位置合せされていない。実施形態では、支持体は、前記スパッタリングターゲットより高い熱膨張係数CTEを有することができる。本発明の別の態様では、ターゲットアセンブリにおけるボンディング材の剥離を制御する方法であって、ターゲットアセンブリが、保持面を有する支持体と、取付面を有するスパッタリングターゲットであって、前記保持面および前記取付面が、互いに対して対向して面する関係で配置され、それにより、前記保持面と前記取付面との間に中間空間を画定する、スパッタリングターゲットとを備え、前記取付面を前記保持面に結合する前記ボンディング材が、前記中間空間に配置される、方法であり、本方法は、前記取付面および前記保持面の一方または両方の別個の領域を選択的に表面処理して、前記別個の領域におけるボンディング材のボンディング強度を向上させ、それにより、ボンディング材の固化中および/またはターゲットのスパッタリング中のボンディング材の剥離を制御するステップを含む。実施形態では、別個の領域を処理するステップは、ボンディング材が強固に付着するように前記別個の領域の湿潤特性を向上させることを含む。別の実施形態では、別個の領域を処理するステップは、大気圧または低圧真空プラズマ処理、コロナ処理、研削、ブラッシング、ラビング、サンドブラストまたはCO2アイスブラストを含む。さらなる実施形態では、別個の領域を処理するステップは、プラズマ溶射、マスクを用いるスパッタリング、または高エネルギー利用はんだ付けによって金属層を施すことを含む。高エネルギー利用はんだ付けは超音波はんだ付けを含むことができる。本発明の別の態様では、ターゲットアセンブリにおける熱応力を制御する方法であって、ターゲットアセンブリが、保持面を有する支持体と、取付面を有するスパッタリングターゲットであって、前記保持面および前記取付面が、互いに対して対向して面する関係で配置され、それにより、前記保持面と前記取付面との間に中間空間を画定する、スパッタリングターゲットとを備え、前記取付面を前記保持面に結合するボンディング材が、前記中間空間に配置される方法であり、本方法は、前記取付面および前記保持面の一方または両方の別個の領域を選択的に表面処理して、前記別個の領域におけるボンディング材のボンディング強度を向上させ、それによりスパッタリングターゲットとボンディング材との間および支持体とボンディング材との間の接触面における熱応力を制御するステップを含む。ターゲットアセンブリは、上述した応力を制御することによって、かつ最終冷却およびターゲット/ボンディング層/バッキング体アセンブリの結果としてのボンディング中に、支持体の保持面および/またはターゲットセグメントの裏面材料のいずれかの選択的処理を用いて、ボンディング層に適切に選択された空隙を組み込むことによって、広い面積にわたるボンディング材の剥離を防止する。選択的処理は、はんだ材料またはボンディング材を、それらの材料の一方または両方の表面エネルギーを変化させることによって支持体材料および/またはターゲット材に付着させるために用いられる、湿潤プロセスまたは通電プロセスを含む。当業者は、表面材料の表面エネルギーを変化させるいくつかの方法があることを理解するであろう。例としては、限定されないが、大気圧または低圧真空プラズマ処理不活性ガスまたは反応ガスを用いる、コロナ処理、研削、ブラッシング、ラビング、サンドブラスト、CO2アイスブラストによる表面の機械的前処理、金属薄層の電気化学堆積、プラズマ溶射による金属薄層の堆積、マスクを用いるスパッタリング、または高エネルギー利用はんだ付け技法、たとえば超音波はんだ付けが挙げられる。湿潤プロセスを選択的に制御することにより、良好な強固なはんだ付着の別個の領域を画定することができ、したがって、不良の脆弱なはんだ付着の領域も画定することができる。別個の領域は、裏面および保持面の一方または両方の全表面の33と95との間を含むことができる。実施形態例では、ターゲットアセンブリは、保持面を有する支持体と、取付面を有するスパッタリングターゲットとを備えている。保持面および取付面は、互いに対向して面する関係で配置され、それにより、2つの面の間に中間空間が画定される。ボンディング材またははんだ材料は、取付面を保持面に結合するために、中間空間に導入される。しかしながらこの前に、取付面および保持面の一方または両方の別個の領域が、選択的に表面処理され、それによりそれらの別個の領域におけるボンディング材のボンディング強度が向上する。ボンディング材の湿潤特性は、それらの別個の領域で向上すると考えられる。実施形態では、取付面の別個の領域は、保持面の別個の領域に面していないかまたは位置合せされていない可能性があるすなわち、保持面の別個の領域からずれている可能性がある。別個の領域が、取付面および保持面の一方にのみ提供される場合、他方の面を、その完全な面非選択的にわたって同様に処理することができ、それにより、その面に全面的な連続的な湿潤層およびボンディング材の全体的に良好な湿潤がもたらされる。ボンディング材を、液体形態で中間空間に導入することができる。ボンディング材は、低融点はんだ、たとえばインジウムであり得る。バッキング体または支持体は、外径D1を有する円柱であってもよく、外部スパッタリングターゲットもまた、内径D2を有する円柱であってもよい。バッキングチューブおよびターゲットを、同心状に配置することができ、それにより厚さD=D2-D1/Dは明らかに>0であるを有するものとして中間空間が画定される。はんだ材料またはボンディング材のボンディング強度は、湿潤されるかまたは通電される領域において向上する。選択的湿潤プロセスにより、ボンディング中に非湿潤面からボンディング材が制御されて剥離し、それにより、ボンディングプロセス中に発生する熱応力が制御された方法で低減し場合によっては軽減される。ボンディング中の制御された剥離により、後の制御されない剥離が低減され、場合によっては回避される。剥離を制御することにより、ボンディング層に空隙が意図的に選択的に生成される。したがって、良好な付着および不良の付着の交互の領域が形成され、その結果、熱伝導性はんだまたは他のボンディング材によってターゲットセグメントの全領域にわたり伝熱の均一な分布がもたらされる。したがって、スパッタリングプロセス中に過度に高い応力および最終的にスパッタターゲットの亀裂をもたらす可能性がある好ましくない局所的なホットスポットが回避される。制御された湿潤または剥離方法を用いることにより、最小の内部応力でターゲットセグメント材料および支持体材料を接合することができ、それにより、剥離したゾーンが不均一かつ制御されずに分布しているスパッタリングターゲットに比較して、より高い熱負荷に耐えることができる、接合されたスパッタリングターゲットがもたらされる。上述したターゲットアセンブリは、たとえば、バッキングチューブおよび1つまたは複数の円柱状ターゲットセグメントからなる回転ターゲットで、たとえば、バッキングチューブがターゲットセグメントより熱膨張係数CTEが高い状況に対して有用である。バッキングチューブとターゲットセグメントとの間のこうしたCTEの差すなわちデルタCTEにより、ボンディングが行われる温度から冷却される際に、ボンディングシステムのあらゆる接触面における制御されていない剥離が発生する可能性がある十分な熱応力が、システムにもたらされる可能性がある。ターゲット/バッキングチューブアセンブリの例は、ステンレス鋼の上のAl:ZnOアルミニウムドープ酸化亜鉛、ステンレス鋼の上のシリコン、ステンレス鋼の上のSi:SiO2、ステンレス鋼の上のITOインジウム錫酸化物、アルミニウムの上のAZOである。デルタCTEを低減する他の方法がある。例として、たとえばTiおよびMo等の金属からなる、CTEがより低いバッキングチューブが入手可能である。CTEがより低いチューブは、通常のバッキングチューブ材料たとえばステンレス鋼AISI340、ステンレス鋼AISI316L、Al6060、Cuよりはるかに高価である。はるかに高価な材料から製造されるバッキングチューブを選択することにより、製品に対して競争的な不都合がもたらされる。提案される方法のさらなる効果は、ターゲットごとに必要なはんだ合金の体積を低減することができるということである。ボンディング金属合金が高価な材料であるため、ターゲットごとの体積の低減は有利である。提案される方法により、コスト優位性を有するスパッタリングターゲットがもたらされる。回転ターゲットの場合、非連続湿潤ゾーンの領域の外観は、ドット、長いかまたは短いストリップ、あらゆる方向水平または垂直または直交の螺旋等のさまざまなパターンを有することができる。非湿潤ゾーンの湿潤ゾーンに対する表面積の比は、ターゲットおよび支持材料の熱膨張係数ならびにはんだのタイプによって決まるとともに、はんだ材料が導入されかつ冷却を開始する、ターゲットセグメントおよび支持材料の温度によって決まる。両部品、すなわちターゲットセグメントおよび支持材料の温度は、選択される加熱技法および/または冷却技法によって異なり得る。上述したように、構造化され制御された湿潤または金属化により、制御された局所ボンディングエラーまたは空隙たとえば、バッキングチューブまたはターゲットセグメントからのはんだのわずかな剥離がもたらされる。各局所空隙は、スパッタリング中の十分な放熱が可能であるように、欠陥のない湿潤したまたは別個の領域の等価な領域に比較して相対的に面積が小さくなる。実際には、これは、欠陥のない空隙/湿潤領域の1/20と2/1との間を意味するか、または、mmで表現して空隙長または未処理領域長:処理済みまたは湿潤領域長が1mm:20mmと10mm:5mmとの間であり得ることを意味する。実施形態では、空隙は、適切にボンディングされた空隙のない領域が交互になっており、1つの局所空隙から隣の局所空隙まで一定距離がある、幾分か規則的なパターンで現れ得る。空隙は、はんだの粘着ならびに接触面における接着力およびせん断力により、ボンディング後の冷却プロセスはんだの融点未満中、自動的に発生する。ボンディングの後のアセンブリの冷却を、能動的にまたは自然に行うことができ自然な冷却および制御された冷却をともに施すことができる、能動的な場合は、内側からあるいは外側からまたは両側から行うことができる。ターゲットアセンブリについて、提供する図面を参照して説明する。図面は、単に例示的なものであり、本発明の範囲を決して限定するものではないことが理解されるべきである。図1aおよび図1bは、回転ターゲットをボンディングする既知の原理を示す。ターゲットセグメントTSがバッキングチューブBTの上にはめ込まれ、その後、はんだ材料またはボンディング材BM溶融インジウムまたは別の低溶融温度合金が、ボンディング材の融点まで場合によってはそれを超えて加熱される両チューブの間の中間空間に流し込まれる。その後、ターゲットアセンブリは室温まで冷却される。図2は、従来技術におけるはんだの剥離の原理を示す。従来技術による例では、保持面を有する支持チューブの熱膨張係数CTEは、裏面を有するターゲットセグメントの熱膨張係数より大きい。スパッタリングされる例としてのターゲット材料は、幾分かの組成の変動も含むAlドープまたはAl2O3ドープZnOAZOである。ターゲットセグメントは、外径が163mmであり内径が135mmである。ターゲット外面は、これらの寸法まで機械的に研削される。内径を、機械的研削によりまたは化学エッチング等の他のあらゆる好適な方法で達成することができる。例としてのAl:ZnOAZOターゲット材は、20°Cから200°Cの温度範囲でCTEが約5.5×10-6/Kである。保持面を有する例としてのバッキングチューブは、ステンレス鋼から作製される。バッキングチューブは、外径が133mmであり内径が125mmである。外面を、機械的に旋盤で加工するかまたは研削することができる。例としてのバッキングチューブたとえばステンレス鋼AISI304は、20°Cから200°Cの温度範囲でCTEが約15×10-6/Kである。回転Al:ZnOAZOターゲットが製造される場合、ターゲット/バッキングチューブの組合せはおよそ180°Cまで加熱されはんだ材料がインジウムである場合、はんだ材料またはボンディング材は、ターゲットとステンレス鋼バッキングチューブSSTとの間の環状中間空間またはボンディング間隙に流し込まれる。環状空間は厚さが0.3mm~1.5mmたとえば0.7mmである左下を参照。しかしながら、室温RTまで冷却されている間、環状空間または間隙は、CTEの差のために1mmまで広がる。この広がりを上部に示す。結果を右下に示す。冷却中、ボンド間隙の体積の拡大と組み合わされた、はんだの体積収縮により、より強固なボンディング領域を優先して最も脆弱な連結部酸化物または空隙等が破断する。例としてのターゲットアセンブリでは、従来技術とは対照的に、保持面とはんだ材料との間とともに裏面とはんだ材料との間の保証されたボンディング強度を得るために、図2の例の両面を、事前に好適な通電技法により処理することができる。この例では、AZOターゲットセグメントの内壁、言い換えれば裏面には、金属薄層が設けられ、それはその後、結合材のAZOセラミック面への良好な湿潤を可能にする。一実施形態では、湿潤材料とさらに呼ぶ金属薄層は、はんだ材料と同じ材料である。湿潤材料を、InまたはIn合金、SnまたはSn合金、AgまたはAg合金等、はんだ材料に対して良好な湿潤特性を有する他のあらゆる金属合金とすることも可能である。こうした合金は、湿潤特性およびボンディング強度を向上させるように、または融点を低下させるように、または汚染物質として、所定量の他の金属要素を含む場合がある。Ti、Zn、Cu、Ni、Ga、Ce、Bi、Sb、Siがこうした要素であり得る。湿潤層を、いかなる中間層もなしにAZO裏面に直接施すことができ、または湿潤層のAZO裏面へのより強力な付着を可能にする1つまたは複数の中間層を用いることにより、湿潤層を間接的に施すことができる。中間層を、InまたはIn合金、SnまたはSn合金、AgまたはAg合金、AuまたはAu合金等のはんだ材料に対して良好な湿潤特性を有する他のあらゆる金属合金とすることができる。こうした合金は、湿潤特性およびボンディング強度を向上させるように、または融点を低下させるように、または汚染物質として、所定量の他の金属要素を含む場合がある。Ti、Zn、Cu、Ni、Ga、Ce、Bi、Sb、Siがこうした要素であり得る。ターゲットセグメントの裏面の中間層および/または湿潤層を、キャビテーション原理またはスパッタコーティング技法または機械的ブラッシングまたは熱処理に基づく電気化学堆積または超音波処理によって施すことができる。超音波キャビテーション現象を用いて、ブラッシング効果をもたらす強力な超音波源が発生する微振動の衝撃によって、湿潤される面の上の酸化層が除去される。裏面を、その全面的な表面にわたってまたは単に部分的に湿潤することができる。裏面の湿潤層の直接パターニングを、電気化学堆積、熱処理、スパッタコーティングまたは機械的ブラッシングまたは超音波処理用のマスクを用いることにより、選択的湿潤を介して達成することができる。選択的超音波湿潤の場合、スイッチオンオフの繰返し、または超音波発振器の可変供給速度での異なる移動等、超音波機器の不連続処理によって、パターニングを達成することができる。これを達成するために、十分に洗浄されたターゲットセグメントが水平位置に固定され、その軸に沿って加熱炉内で回転する。炉温度は、湿潤材料の溶融温度を超える温度に設定される。表面温度が、液体材料を扱うのに十分に高い場合、湿潤材料は、回転する裏面に施される。液体材料は、ブラッシング等の機械的手段を使用することによって広げられる。材料は液体のまま維持され、超音波発振器は、円柱状ターゲットセグメントの内部空間内に導入される。炉内のターゲットセグメントの回転中、超音波発振器は、前記裏面と超音波発振器の先端との間にわずかに接触があるように、ターゲット裏面に配置される。これにより、超音波発振器先端の少なくとも数mmが、液体湿潤材料に浸漬される。超音波発振器先端は、正面ターゲットセグメントの頂部または底部からターゲットセグメントの他端に向かって前方に、または裏側から正面に後方に、進んでは停止するstopandgo移動の繰返しによる等、一定の進行速度で移動し、それにより、リング型の湿潤層が、超音波はんだ付けによって形成される。いくつかの選択された位置において、超音波発振器は、前方または後方に移動することなく裏面を処理し、それにより、少なくとも1つの円周リング状ターゲット表面領域が、湿潤材料によって湿潤される。そして、超音波発振器は、一定距離にわたってさらに移動し、上述した処理が繰り返される。超音波発振器はまた、リング状パターンの代りに螺旋型のパターンを得るように、規定された進行速度で連続的に移動することも可能である。ターゲットセグメントの裏面に非連続湿潤層を作製する別の方法は、事前にパターニングされた中間層を施すことであり、それにより、湿潤層の十分な付着が、事前にパターニングされた領域に対してのみ保証される。中間層のパターニングを、電気化学堆積または熱処理またはスパッタコーティング用のマスクを用いることによって具現化することができる。中間層の事前パターニングの後、ターゲットセグメントは加熱炉内で回転する。炉温度は、湿潤材料の溶融温度を超える温度に設定される。表面温度が、湿潤材料を処理するのに十分高い場合、湿潤材料は、回転する裏面に置かれる。湿潤材料は、ブラッシング等の機械的器具によって広げられる。中間層を含む湿潤層は、通常、厚さが0.1mm未満である。別の例では、バッキングチューブの外面である保持面に湿潤層のリング型または螺旋型のパターンを作製するために、最終的な寸法に機械加工される十分に洗浄されたバッキングチューブが、湿潤材料が溶融する温度まで加熱され、温度は、表面処理中、湿潤材料を液体状態に維持するように十分高くなければならない。上述した温度に達すると、バッキングチューブは回転を開始し、湿潤材料の超音波発振器が適用される。超音波湿潤は、回転するバッキングチューブの保持面上に少なくとも1つの円周方向のリング状付着層を形成するように、1つの位置に集中する。1つのリング状湿潤層の処理の後、超音波発振器の先端は次の位置まで移動し、それにより、2つのリング状湿潤層の間の一定の距離が、ボンディング領域の全長にわたって維持される。これにより、非連続湿潤層、言い換えれば選択的湿潤層が、図4に示すようにボンド領域の長さにわたる保持面の交互の処理および未処理によって得られる。図4は、保持面を有するバッキングチューブの一部の正面図を示し、そこでは、表面の交互の超音波処理により、選択的湿潤層明るい色がバッキングチューブの外面においてリング状に得られることが明確に示されている。選択的湿潤を、螺旋状に施すことも可能である。その場合、超音波発振器は、回転するバッキングチューブにわたって規定された進行速度で連続的に移動し、それにより完全には湿潤されない保持面が得られる。選択的湿潤を、電気化学堆積またはスパッタコーティングまたは熱溶射またはサンドブラストによって行うことも可能であり、それにより、湿潤層の非連続パターンを形成するようにマスクが用いられる。選択的湿潤が終了した後、図1aおよび図1bに示すように、全面的な連続的な湿潤層または部分的な非連続的な湿潤層のいずれかがある裏面を有するターゲットセグメントが、全面的な連続的な湿潤層または部分的な非連続的な湿潤層のいずれかがある保持面を有するバッキングチューブの面の外側に同心状に配置される。ボンディング間隙の底部は、高温封止材料によって封止される。両部品、すなわちターゲットセグメントおよびバッキングチューブは、InまたはIn合金、SnまたはSn合金、AgまたはAg合金等のはんだ材料の融点を超える温度に加熱される。こうした合金は、湿潤特性およびボンディング強度を向上させるように、融点を低下させるように、または汚染物質として、所定量の他の金属要素を含む場合がある。Ti、Zn、Cu、Ni、Ga、Ce、Bi、Sb、Siがこうした要素であり得る。ターゲットセグメントの表面温度が、十分に高い温度、通常ははんだ材料の溶融温度より20°C~30°C高い温度に達すると、液体はんだはボンディング間隙内に導入される。ボンディング間隙が溶融はんだによって完全に充填されると、加熱が終了し、ターゲットセグメントおよびバッキングチューブならびにはんだは冷却を開始する。冷却中、はんだは、その溶融温度未満で固化し、ボンディング間隙は、上述したように増大する。固化したはんだ材料はボンディング間隙の増大を補償することができないため、接触面の最も脆弱な連結部が破断する。裏面とはんだとの間および/または保持面とはんだとの間の接触面におけるこの最も脆弱な結合スポットは、上述したように、選択的な非連続湿潤層がない場所に位置する。予測可能な剥離または空隙の形成を、この狭い範囲に位置付けることができ、それによりボンディングエラーのサイズが最小限になる。これにより、後続するスパッタリングプロセス中の十分な放熱が可能になる。図3aは、使用時の回転ターゲットアセンブリの構成例の一部の断面図を正面図で示す。スパッタリング中、バッキングチューブの冷却は、そこを流れる水W左矢印によって行われ、一方でプラズマPがターゲットを加熱する右側。小さい黒い矢印によって示す熱は、スパッタリング中に、AZO層およびインジウムはんだボンディング層を通ってバッキングチューブまで放散される。この例では、バッキングチューブ-はんだおよびAZO-はんだの接触領域は、ずれているかまたは対応する高さに位置していない。両接触領域における事前に定義された湿潤エラーによってもたらされる大きい剥離領域の代りに細かく分散した小さい空隙が存在することにより、十分かつ制御された放熱が得られる。図3bは、十分な接着により非不連続湿潤層湿潤層のパターニングを形成するように、ターゲットセグメントの裏面のみが処理されている構成例を示す。図3cは、十分な接着により非不連続湿潤層を形成するように、バッキングチューブの保持面のみが処理されている構成例を示す。図3a~図3cにおけるターゲットセグメントの裏面とボンディング層との間、ボンディング層とバッキングチューブの保持面との間、またはそれらの両方の中間空間は、空隙空間かあるいは部分的に剥離した空間、またははんだと裏面または保持面との間のより脆弱な結合のいずれかを示す。上述したように処理されたAZOターゲットアセンブリの使用の例を、以下に示す。こうしたターゲットを、薄膜太陽電池業界において、CIGSまたは薄膜Si太陽電池の場合にAl:ZnO正面窓コンタクト層を堆積するために使用することができる。あらゆるセラミックターゲット材に対して、市場は、製造コストすなわちコーティングコストを低減し生産性を向上させるために、堆積速度を最大限にしたいと望む。これは、ターゲットに対する高い電源負荷を使用することができる場合にのみ可能である。目下、AZO回転に対する許容可能な電源負荷は、ボンディング技術によって制限されている。標準AZO回転寸法、すなわち内径が125mmのステンレス鋼バッキングチューブと直径が135mmであり壁厚さが14mm壁であるAZO回転円柱とからなるAZO回転寸法に対して、18kW/m~20kW/mの典型的なDC電源負荷が得られる。電源負荷を25kW/mを超え、さらには最大32kW/mで維持するように、一体型の溶射された回転AZOターゲットが報告されている。後者のターゲットは、Al:ZnO壁厚さが制限されており通常はわずか9mm、密度がわずかにおよそ90である。したがって、それらには他の不都合がある。図3cの図に対応する一実施形態では、AZOターゲットの裏面は、上述したように超音波処理を施すことによってインジウムによって完全に湿潤される。バッキングチューブの保持面は、図4に示すようなパターンを得るように部分的に湿潤されリング状の選択的湿潤層、そこでは、保持面の60と80との間が、超音波発振器法を用いてインジウム層によって選択的に湿潤される。各湿潤リングの幅は6mmと20mmとの間であり、各未処理面リングの幅は2mmと6mmとの間である。この選択的な湿潤が施された後、AZOターゲットにおいて、27,27kW/mのDC電源負荷がうまく処理され、それは、最先端技術によって製造されるボンディングされた回転AZOターゲットに対するDC電源負荷よりはるかに高い。本発明を、以下の項目によって説明することも可能である。1.保持面を有するバッキング体と裏面を有するスパッタリングターゲットとを備え、前記保持面が前記裏面に面し、それにより前記裏面を前記保持面に結合するボンディング材を保持する中間空間を画定する、ターゲットアセンブリであって、前記裏面および前記保持面の一方または両方の別個の領域が、前記別個の領域における前記ボンディング材のボンディング強度を向上させるように表面処理されることを特徴とするターゲットアセンブリ。2.前記ボンディング材が前記中間空間に液体形態で導入され、前記表面処理された領域において前記ボンディング材の湿潤特性が向上することを特徴とする、項目1のターゲットアセンブリ。3.外径D1を有する内部円柱状バッキング体と内径D2を有する外部スパッタリングターゲットとを備え、前記バッキングチューブおよび前記ターゲットが、同心状であり、かつ厚さD=D2-D1/2の前記中間空間を画定することを特徴とする、項目1または2に記載のターゲットアセンブリ。4.前記ボンディング材が、インジウム等の低融点はんだであることを特徴とする、項目1~3のいずれか一項に記載のターゲットアセンブリ。5.前記表面処理された領域が、大気圧または低圧真空プラズマ処理、コロナ処理、研削、サンドブラストおよびCO2アイスブラストのいずれか1つによって得られることを特徴とする、項目1~4のいずれか一項に記載のターゲットアセンブリ。6.前記表面処理された領域が、プラズマ溶射、マスクを用いるスパッタリング、またはブラッシングあるいはラビング等の機械的摩擦、または超音波はんだ付け等の高エネルギー利用はんだ付けによって金属層を施すことによって得られることを特徴とする、項目1~5のいずれか一項に記載のターゲットアセンブリ。7.前記裏面および前記保持面の各々の前記別個の領域が、前記裏面および前記保持面の一方または両方の全表面の33と95との間を含むことを特徴とする、項目1~6のいずれか一項に記載のターゲットアセンブリ。8.前記裏面が、超音波はんだ付けによって金属層を施すことによって表面処理され、それにより、別個の領域が、前記裏面の全表面の90と100との間を含むことと、前記保持面が、超音波スパッタリングによって金属層を施すことによって表面処理され、それにより、別個の領域が前記保持面の全表面の60と80との間を含むこととを特徴とする、項目6または7に記載のターゲットアセンブリ。9.前記裏面および前記保持面の両方が表面処理され、前記裏面および前記保持面の両方の処理された領域が互いに面していないことを特徴とする、項目1~7のいずれか一項に記載のターゲットアセンブリ。10.前記バッキング体が、前記スパッタリングターゲットより熱膨張係数CTEが高いことを特徴とする、項目1~9のいずれか一項に記載のターゲットアセンブリ。11.保持面を備えた支持体と、取付面を備えたスパッタリングターゲットと、保持面と取付面との間の中間空間であって、ボンディング材を含む中間空間と、保持面および/または取付面の上のボンディング強度が向上した選択されかつ別個の領域と、を備えるターゲットアセンブリ。12.ボンディング材が、中間空間に液体形態で導入される、クレーム11に記載のターゲットアセンブリ。13.選択されかつ別個の領域が、ボンディング材が選択されかつ別個の領域に付着するように湿潤特性を向上させている、クレーム11または12に記載のターゲットアセンブリ。14.選択されかつ別個の領域の表面エネルギーが、ボンディング材が選択されかつ別個の領域に付着するように変更されている、クレーム11に記載のターゲットアセンブリ。15.支持体およびスパッタリングターゲットが、形状が円柱状であり、かつ互いに対して同心状に配置されている、クレーム11に記載のターゲットアセンブリ。16.支持体が外径D1を有し、スパッタリングターゲットが内径D2を有し、それにより、中間空間が厚さD=D2-D1/2である、クレーム15に記載のターゲットアセンブリ。17.ボンディング材が低融点はんだを含む、クレーム11に記載のターゲットアセンブリ。18.低融点はんだがインジウムである、クレーム17に記載のターゲットアセンブリ。19.選択されかつ別個の領域が、大気圧または低圧真空プラズマ処理、コロナ処理、研削、ブラッシング、ラビング、サンドブラストおよびCO2アイスブラストからなる群から選択された方法によって処理されている、クレーム11に記載のターゲットアセンブリ。20.金属層が、プラズマ溶射、マスクを用いるスパッタリングおよび高エネルギー利用はんだ付けからなる群から選択された方法によって、選択されかつ別個の領域に施されており、金属層が低融点はんだを含む、クレーム17に記載のターゲットアセンブリ。21.高エネルギー利用はんだ付けが超音波はんだ付けを含む、クレーム20に記載のターゲットアセンブリ。22.選択されかつ別個の領域が、取付面の全表面の約33と約95との間、または保持面の全表面の約33と約95との間のいずれかを含む、クレーム11に記載のターゲットアセンブリ。23.選択されかつ別個の領域が、取付面および保持面の両方に存在し、別個の領域が、取付面の全表面の約33と約95との間と、保持面の全表面の約33と約95との間とを含む、クレーム11に記載のターゲットアセンブリ。24.取付面上の選択されかつ別個の領域の少なくとも一部と保持面上の選択されかつ別個の領域とが、互いに位置合せされていない、クレーム23に記載のターゲットアセンブリ。25.支持体が、スパッタリングターゲットより熱膨張係数CTEが高い、クレーム11に記載のターゲットアセンブリ。26.ターゲットアセンブリにおけるボンディング材の剥離を制御する方法であって、支持体の保持面とスパッタリングターゲットの取付面との間に中間空間を形成するステップと、保持面、取付面および/または両方の上の別個の領域を選択的に処理するステップであって、選択的処理が別個の領域におけるボンディング材のボンディング強度を向上させる、ステップと、ボンディング材を中間空間内に導入することにより、保持面および取付面を接合するステップであって、保持面および取付面上のボンディング材の剥離が、別個の領域の選択的な処理によって制御される、ステップと、を含む方法。27.ボンディング材が、中間空間に液体形態で導入される、クレーム26に記載の方法。28.別個の領域を処理するステップが、ボンディング材が別個の領域に強固に付着するように、別個の領域の湿潤特性を向上させることを含む、クレーム26に記載の方法。29.支持体およびスパッタリングターゲットが、形状が円柱状であり、互いに対して同心状に配置される、クレーム26に記載の方法。30.支持体が外径D1を有し、スパッタリングターゲットが内径D2を有し、それにより中間空間が厚さD=D2-D1/2である、クレーム29に記載の方法。31.ボンディング材が低融点はんだを含む、クレーム26に記載の方法。32.低融点はんだがインジウムである、クレーム31に記載の方法。33.別個の領域を処理するステップが、大気圧または低圧真空プラズマ処理、コロナ処理、研削、ブラッシング、ラビング、サンドブラストまたはCO2アイスブラストのよって別個の領域を処理することを含む、クレーム26に記載の方法。34.別個の領域を処理するステップが、プラズマ溶射、マスクを用いるスパッタリングまたは高エネルギー利用はんだ付けによって金属層を施すことを含み、前記金属層が低融点はんだを含む、クレーム31に記載の方法。35.高エネルギー利用はんだ付けが超音波はんだ付けを含む、クレーム34に記載の方法。36.別個の領域が、取付面および保持面の一方または両方の全表面の約33と約95との間を含む、クレーム26に記載の方法。37.別個の領域が、取付面および保持面の両方に存在する、クレーム26に記載の方法。38.取付面上の前記別個の領域の少なくとも一部と保持面上の別個の領域とが互いに対して位置合せされない、クレーム37に記載の方法。39.支持体が、スパッタリングターゲットより熱膨張係数CTEが高い、クレーム26に記載の方法。40.クレーム1に記載のターゲットアセンブリにおける熱応力を制御する方法であって、取付面および保持面の一方または両方の別個の領域を選択的に表面処理することによって、別個の領域におけるボンディング材のボンディング強度を向上させ、それにより、スパッタリングターゲットとボンディング材との間、および支持体とボンディング材との間の接触面における熱応力を制御するステップを含む方法。41.保持面および取付面が互いに面している、クレーム11に記載のターゲットアセンブリ。42.保持面および取付面が互いに面している、クレーム26に記載のターゲットアセンブリ。43.クレーム26に記載の方法によって製造されたターゲットであって、別個の領域にのみ剥離の領域を含む、ターゲット。44.保持面を備えた支持体と、取付面を備えたスパッタリングターゲットと、保持面と取付面との間の中間空間であって、ボンディング材を含む中間空間と、保持面および/または取付面の別個の領域におけるボンディング強度を向上させる手段と、を備えたターゲットアセンブリ。本発明の原理の適用を例示するように、本発明の所定の実施形態および/または詳細を上に示し説明したが、この発明を、こうした原理から逸脱することなく、特許請求の範囲により完全に説明されているように、または当業者が本来既知であるようにあらゆる均等物を含む具現化することができることが理解される。"